【手続補正書】
【提出日】平成18年7月4日(2006.7.4)
【手続補正１】
【補正対象書類名】明細書
【補正対象項目名】特許請求の範囲
【補正方法】変更
【補正の内容】
【特許請求の範囲】
【請求項１】  光ルミネセンス蛍リン光体粒子を含んでいる粉体バッチにおいて、前記粒子が約０．１μｍから約１０μｍの体積平均粒径を有するとともに実質的球状の形態をしており、さらに前記粒子の少なくとも約７０体積パーセントが前記平均粒径の２倍以下であることを特徴とする粉体バッチ。
【請求項２】  前記粒子が約０．３μｍから約５μｍの体積平均粒径を有していることを特徴とする請求項１記載の粉体バッチ。
【請求項３】  前記粒子がイットリウム酸化物を含んでいることを特徴とする請求項１記載の粉体バッチ。
【請求項４】  前記粒子がさらにＥｕ，Ｔｂおよびそれらの組み合わせからなるグループより選択された微量添加物を含んでいることを特徴とする請求項３記載の粉体バッチ。
【請求項５】  前記粒子がイットリウム−ガドリニウム・ホウ酸塩を含んでいることを特徴とする請求項１記載の粉体バッチ。
【請求項６】  前記粒子がさらにＥｕを含んでいることを特徴とする請求項５記載の粉体バッチ。
【請求項７】  前記粒子が亜鉛ケイ酸塩を含んでいることを特徴とする請求項１記載の粉体バッチ。
【請求項８】  前記粒子がさらにＭｎを含んでいることを特徴とする請求項７記載の粉体バッチ。
【請求項９】  前記粒子がバリウム・マグネシウム・アルミン酸塩を含んでいることを特徴とする請求項１記載の粉体バッチ。
【請求項１０】  前記粒子がさらにＭｎおよびＥｕからなるグループより選択された微量添加物を含んでいることを特徴とする請求項９記載の粉体バッチ。
【請求項１１】  前記粒子がＢａＡｌＸＯＹ：Ｍｎを含んでいることを特徴とする請求項１記載の粉体バッチ。
【請求項１２】  前記粒子の少なくとも約９０体積パーセントが前記平均粒径の２倍以下であることを特徴とする請求項１記載の粉体バッチ。
【請求項１３】  前記粒子が少なくとも約２５ナノメートルの平均結晶体サイズを有する結晶体を含んでいることを特徴とする請求項１記載の粉体バッチ。
【請求項１４】  基板に蛍リン光体粒子を塗布するのに適した流動性媒体において、
ａ）液体媒体相と、
ｂ）前記液体媒体相全体に分散され、実質的球状の形態で体積平均粒径が約５μｍ以下の蛍リン光体粒子で構成された機能性相と、で構成される流動性媒体。
【請求項１５】  前記蛍リン光体粒子は、その少なくとも７０体積パーセントが前記平均粒径の２倍以下である粒径分布を有していることを特徴とする請求項１４記載の流動性媒体。
【請求項１６】  前記蛍リン光体粒子は、その少なくとも８０体積パーセントが前記平均粒径の２倍以下である粒径分布を有していることを特徴とする請求項１４記載の流動性媒体。
【請求項１７】  前記媒体相が水溶性の溶液であることを特徴とする請求項１４記載の流動性媒体。
【請求項１８】  前記媒体相が分散剤を含む水溶性の溶液であることを特徴とする請求項１４記載の流動性媒体。
【請求項１９】  前記流動性媒体が前記蛍リン光体粒子の約５から約９５重量パーセントを含んでいることを特徴とする請求項１４記載の流動性媒体。
【請求項２０】  前記流動性媒体が前記蛍リン光体粒子の約６０から８５重量パーセントを含んでいることを特徴とする請求項１４記載の流動性媒体。
【請求項２１】  前記蛍リン光体粒子がイットリウム酸化物を含んでいることを特徴とする請求項１４記載の流動性媒体。
【請求項２２】  前記蛍リン光体粒子がイットリウム酸硫化物を含んでいることを特徴とする請求項１４記載の流動性媒体。
【請求項２３】  前記蛍リン光体粒子が亜鉛硫化物を含んでいることを特徴とする請求項１４記載の流動性媒体。
【請求項２４】  前記蛍リン光体粒子がＭ２Ｇａ２Ｓ４を含んでおり、その際にＭ２がＳｒ、Ｃａおよびそれらの組み合わせからなるグループより選択されることを特徴とする請求項１４記載の流動性媒体。
【請求項２５】  前記蛍リン光体粒子がイットリウム・アルミン酸塩を含んでいることを特徴とする請求項１４記載の流動性媒体。
【請求項２６】  前記蛍リン光体粒子がＹ５（Ｇａ，Ａｌ）５Ｏ１２を含んでいることを特徴とする請求項１４記載の流動性媒体。
【請求項２７】  前記蛍リン光体粒子が亜鉛・ケイ酸塩を含んでいることを特徴とする請求項１４記載の流動性媒体。
【請求項２８】  前記蛍リン光体粒子がイットリウム・ケイ酸塩を含んでいることを特徴とする請求項１４記載の流動性媒体。
【請求項２９】  前記蛍リン光体粒子がＭ１Ｓを含んでおり、その際にＭ１がＳｒ、Ｃａおよびそれらの組み合わせからなるグループより選択されることを特徴とする請求項１４記載の流動性媒体。
【請求項３０】  前記蛍リン光体粒子がバリウム・マグネシウム・アルミン酸塩を含んでいることを特徴とする請求項１４記載の流動性媒体。
【請求項３１】  前記蛍リン光体粒子がイットリウム−ガドリニウム・ホウ酸塩を含んでいることを特徴とする請求項１４記載の流動性媒体。
【請求項３２】  前記蛍リン光体粒子がバリウム・アルミン酸塩を含んでいることを特徴とする請求項１４記載の流動性媒体。
【請求項３３】  前記蛍リン光体粒子が（Ｙ，Ｇｄ）２Ｏ２Ｓを含んでいることを特徴とする請求項１４記載の流動性媒体。
【請求項３４】  前記蛍リン光体粒子がＧｄ２Ｏ２Ｓを含んでいることを特徴とする請求項１４記載の流動性媒体。
【請求項３５】光ルミネセンス装置であって、
（ａ）励起源と、
（ｂ）前記励起源に刺激されるようになっている光ルミネセンス蛍リン光体粒子の少なくとも第１の層と、で構成される光ルミネセンス装置において、
前記蛍リン光体粒子が約０．１μｍから約１０μｍの範囲の体積平均粒径を有するとともに実質的球状の形態をしており、かつ前記粒子の少なくとも約７０体積パーセントが前記平均粒径の２倍以下であることを特徴とする光ルミネセンス装置。
【請求項３６】  前記蛍リン光体粒子が約０．３μｍから約５μｍの体積平均粒径を有していることを特徴とする請求項３５記載の光ルミネセンス装置。
【請求項３７】  前記励起源がガスを含み、該ガスはキセノンを含んでいることを特徴とする請求項３５記載の光ルミネセンス装置。
【請求項３８】  前記励起源がガスを含み、該ガスが水銀を含んでいることを特徴とする請求項３５記載の光ルミネセンス装置。
【請求項３９】  前記粒子がＹ２Ｏ３：Ｅｕを含んでいることを特徴とする請求項３５記載の光ルミネセンス装置。
【請求項４０】  前記粒子が（Ｙ，Ｇｄ）ＢＯ３：Ｅｕを含んでいることを特徴とする請求項３５記載の光ルミネセンス装置。
【請求項４１】  前記粒子がＺｎ２ＳｉＯ４：Ｍｎを含んでいることを特徴とする請求項３５記載の光ルミネセンス装置。
【請求項４２】  前記粒子が微量添加物としてバリウム・マグネシウム・アルミン酸塩およびＥｕを含んでいることを特徴とする請求項３５記載の光ルミネセンス装置。
【請求項４３】  前記粒子がバリウム・アルミン酸塩を含んでいることを特徴とする請求項３５記載の光ルミネセンス装置。
【請求項４４】  前記粒子が微量添加物としてバリウム・マグネシウム・アルミン酸塩およびＭｎを含んでいることを特徴とする請求項３５記載の光ルミネセンス装置。
【請求項４５】  前記層が光ルミネセンス蛍リン光体粒子の実質的均一層であり、さらに前記層が前記平均粒径の約３倍以下の平均厚みを有していることを特徴とする請求項３５記載の光ルミネセンス装置。
【請求項４６】  前記装置がプラズマ表示パネルであることを特徴とする請求項３５記載の光ルミネセンス装置。
【請求項４７】  前記装置が蛍光灯であることを特徴とする請求項３５記載の光ルミネセンス装置。
【請求項４８】  前記装置がＬＣＤバックライトであることを特徴とする請求項３５記載の光ルミネセンス装置。
【請求項４９】  文書を提供し、光ルミネセンス蛍リン光体粒子を前記文書上に塗布する工程を含む文書機密保持の方法において、前記蛍リン光体粒子が約０．１μｍから約５μｍの体積平均粒径を有し、かつ実質的球状の形態を有することを特徴とする方法。
【請求項５０】  前記粒子の少なくとも約７０体積パーセントが前記平均粒径の約２倍以下の粒径を有することを特徴とする請求項４９記載の方法。
【請求項５１】  前記塗布工程は、前記蛍リン体粒子を液体に分散させ、かつ前記蛍リン光体粒子をインクジェット印刷により前記文書に塗布することからなる請求項４９記載の方法。
【請求項５２】  前記蛍リン光体粒子がＹ２Ｏ３：Ｅｕを含んでいることを特徴とする請求項４９記載の方法。
【請求項５３】  前記蛍リン光体粒子がＹ２Ｏ３および約６から約９の原子パーセントのＥｕを含んでいることを特徴とする請求項４９記載の方法。
【請求項５４】  前記蛍リン光体粒子が（Ｙ，Ｇｄ）ＢＯ３：Ｅｕを含んでいることを特徴とする請求項４９記載の方法。
【請求項５５】  前記蛍リン光体粒子が（Ｙ，Ｇｄ）ＢＯ３および約１４から約２０原子パーセントのＥｕを含んでいることを特徴とする請求項４９記載の方法。
【請求項５６】  前記製品が機密文書であることを特徴とする請求項４９記載の方法。
【請求項５７】  蛍リン光体粉体を製造する方法において、前記方法は、
ａ）蛍リン光体化合物への前駆体を含む液体を形成する工程と、
ｂ）前記液体から液滴のエアロゾルを発生させる工程と、
ｃ）前記液滴を熱分解して、それから液体を除去し、中間前駆体粒子を形成する工程と、
ｄ）前記中間物粒子を加熱して蛍リン光体粒子の粉体バッチを形成する工程と、
を含む方法。
【請求項５８】  前記液体が粒子状前駆体物質を含んでいることを特徴とする請求項５７記載の方法。
【請求項５９】  前記エアロゾルを発生させる工程が前記液体を超音波で霧化する工程を含んでいることを特徴とする請求項５７記載の方法。
【請求項６０】  前記熱分解工程は、少なくとも約７００℃の温度で前記液滴を熱分解させることからなる請求項５７記載の方法。
【請求項６１】  前記加熱工程は、約１１００℃から約１６００℃までの温度にまで加熱することからなる請求項５７記載の方法。
【請求項６２】  前記加熱工程は、前記中間前駆体粒子を攪拌しながら加熱することからなる請求項５７記載の方法。
【請求項６３】  前記加熱工程は、前記蛍リン光粉体内に固い団粒物が形成されるのを実質的に防ぐために十分に攪拌しながら前記中間前駆体粒子を加熱することからなる請求項５７記載の方法。
【請求項６４】  前記加熱工程は、回転炉内で前記中間前駆体粒子を加熱することからなる請求項５７記載の方法。
【請求項６５】  前記中間前駆体粒子が約５μｍ以下の平均粒径を有していることを特徴とする請求項５７記載の方法。
【請求項６６】  前記蛍リン光体粒子の約０．１重量パーセント以下は固い団粒物の形態であることを特徴とする請求項５７記載の方法。
【請求項６７】  前記蛍リン光体粒子が約５μｍ以下の平均粒子径を有しており、さらに前記粒子がミルで加工されていないことを特徴とする請求項５７記載の方法。
【請求項６８】  処理中に既定値以下の前駆体濃度を維持するために前記液体に水を加える工程を更に含む請求項５７記載の方法。